(57)【要約】  本発明の３層磁気素子は、基板上に、水素化物−酸化物または窒化物−酸化物の第１の層Ｏを含み、その上に金属磁気層Ｍが設けられ、金属磁気層Ｍの上に水素化物−酸化物または窒化物−酸化物の第２の層Ｏ’、あるいは非強磁性体金属層Ｍ’が設けられる。層Ｍは連続しており、１〜５ｎｍの厚さを有し、その磁化は、層ＯおよびＯ’が無い状態で層面に平行である。室温以上のある温度範囲で、層Ｍの実際の消磁磁界を低減できる、あるいは層Ｍの磁化を層面に対しほぼ垂直に向けることができる、界面Ｏ／ＭおよびＭ／Ｏ’の層面に垂直な界面磁気等方性がある。
2011525300.tif 000002
【特許請求の範囲】
【請求項１】
３層磁気素子であって、基板上に、酸化物、水素化物または窒化物の第１の層Ｏを含み、その上に金属磁気層Ｍが設けられ、前記金属磁気層Ｍの上に酸化物、水素化物または窒化物の第２の層Ｏ’、あるいは非強磁性体金属層Ｍ’が設けられ、
層Ｍが連続しており、１〜５ｎｍの厚さを有し、その磁化が、層ＯおよびＯ’が無い状態で層面に平行であり、
周囲温度以上のある温度範囲で、層Ｍの有効消磁磁界を低減できる、または層Ｍの磁化を前記層面に対しほぼ垂直に向けることができる、界面Ｏ／ＭおよびＭ／Ｏ’の層面に垂直な界面磁気異方性がある、３層磁気素子。
【請求項２】
磁気金属層Ｍが、磁性材料、磁性合金、または交互になっている一連の非磁性材料と磁性材料で形成された多層から成り、前記磁性材料がＦｅ、Ｎｉ、Ｃｏまたはこれらの合金を含む群から選択されること、ならびに
前記酸化物、水素化物または窒化物の層ＯおよびＯ’が少なくとも０．３ｎｍの厚さを有し、Ａｌ、Ｍｇ、Ｒｕ、Ｔａ、Ｃｒ、Ｚｒ、Ｈｆ、Ｔｉ、Ｖ、Ｓｉ、Ｃｕ、Ｗ、Ｃｏ、Ｎｉ、Ｆｅ、またはこれらの合金と、より一般的には、安定した酸化物、水素化物または窒化物を形成できる任意の材料または合金とを含む群から選択された元素をベースとすることを特徴とする、請求項１に記載の３層磁気素子。
【請求項３】
前記基板が、１〜５００ｎｍの深度まで熱的にまたは自然に酸化または窒化されたシリコンで被覆されたシリコンでできていることを特徴とする、請求項１または２に記載の３層磁気素子。
【請求項４】
前記基板が透明材料、特にガラスまたは酸化マグネシウムでできていることを特徴とする、請求項１または２に記載の３層磁気素子。
【請求項５】
前記基板が第１の層Ｏとして機能することを特徴とする、請求項１または２に記載の３層磁気素子。
【請求項６】
層Ｍが、追加の非磁性金属ＰｄまたはＰｔを含有する、あるいはＳｉ、Ｃ、Ｂ、Ｐを含む群から選択された元素を含有することを特徴とする、請求項１から５のいずれか一項に記載の３層磁気素子。
【請求項７】
層ＯとＯ’が同一の非磁性金属でできていることを特徴とする、請求項１または２に記載の３層磁気素子。
【請求項８】
層ＯとＯ’が同一の厚さを有することを特徴とする、請求項１または２に記載の３層磁気素子。
【請求項９】
層ＯとＯ’の厚さが異なることを特徴とする、請求項１または２に記載の３層磁気素子。
【請求項１０】
金属層Ｍが１〜５ｎｍの厚さを有し、
層ＯおよびＯ’が０．３〜５ｎｍの厚さを有することを特徴とする、請求項５から９のいずれか一項に記載の３層磁気素子。
【請求項１１】
層ＯとＯ’の化学組成が異なることを特徴とする、請求項１から１０のいずれか一項に記載の３層磁気素子。
【請求項１２】
層ＯおよびＯ’の少なくとも一方自体が、酸化物、水素化物または窒化物でできた複数の層から成ることを特徴とする、請求項１から１１のいずれか一項に記載の３層磁気素子。
【請求項１３】
非強磁性体層Ｍ’が、磁気層Ｍとの交換異方性結合を誘導することが知られている反強磁性材料、例えばＦｅＭｎ、ＩｒＭｎ、ＰｔＭｎ、ＮｉＭｎでできていることを特徴とする、請求項１から１２のいずれか一項に記載の３層磁気素子。
【請求項１４】
０．１〜１ｎｍの厚さを有する非磁性金属層が、層Ｍと、前記層Ｍとの交換異方性結合を誘導することが知られている層Ｍ’との間に挿入されていることを特徴とする、請求項１３に記載の３層磁気素子。
【請求項１５】
低減された有効消磁磁界、または前記層面にほぼ垂直に向けられた磁化のいずれかを有する第１の磁気層の上部に、この素子自体が堆積されていることを特徴とする、請求項１から１４のいずれか一項に記載の３層磁気素子。
【請求項１６】
横方向寸法が１μｍ未満であることを特徴とする、請求項１から１５のいずれか一項に記載の３層磁気素子。
【請求項１７】
３層磁気素子を作製する方法であって、
カソードスパッタリングによって電気絶縁面上に第１の層Ｏを堆積させる段階と、
この第１の層Ｏを酸化、窒化または水素化する段階と、
この第１の層Ｏ上に磁気層Ｍを堆積させる段階と、
場合により前記第１および第２の段階を繰り返す、または前記層Ｍ上に非強磁性体層Ｍ’を堆積させる段階とを含むことを特徴とする方法。
【請求項１８】
第１の層Ｏを堆積させ、次に酸化、窒化または水素化する前記段階を省略することを特徴とする、請求項１７に記載の３層磁気素子を作製する方法。
【請求項１９】
層ＯまたはＯ’が、前記対応する金属層を堆積させ、次に自然酸化、水素化または窒化することによって得られることを特徴とする、請求項１７または１８に記載の３層磁気素子を作製する方法。
【請求項２０】
層ＯまたはＯ’が、前記対応する金属層を堆積させ、次にプラズマ酸化、水素化または窒化することによって得られることを特徴とする、請求項１７または１８に記載の３層磁気素子を作製する方法。
【請求項２１】
層ＯまたはＯ’が、堆積チャンバ内部の雰囲気中に酸素、水素または窒素が存在する状態で、対応する金属層の反応性スパッタリングによって得られることを特徴とする、請求項１７または１８に記載の３層磁気素子を作製する方法。
【請求項２２】
層ＯまたはＯ’が、複合金属酸化物、水素化物または窒化物ターゲット材料を使用する高周波カソードスパッタリングによる酸化物、水素化物または窒化物の直接堆積によって得られることを特徴とする、請求項１７または１８に記載の３層磁気素子を作製する方法。
【請求項２３】
特定の層の堆積を周囲温度と異なる温度で行うことを特徴とする、請求項１７または１８に記載の３層磁気素子を作製する方法。
【請求項２４】
特定の層の堆積の後に前記堆積温度よりも高い温度の熱処理が続くことを特徴とする、請求項１７または１８に記載の３層磁気素子を作製する方法。
【請求項２５】
前記堆積段階を完了した後に、こうして得られたアセンブリに、前記磁気素子の構造および／または電気輸送特性および／または磁気特性を改変するために、希薄な雰囲気中で、長時間または短時間熱処理を施すことを特徴とする、請求項１７から２４のいずれか一項に記載の３層磁気素子を作製する方法。
【請求項２６】
前記堆積段階を完了した後に、こうして得られたアセンブリに、前記磁気素子の構造および／または電気輸送特性および／または磁気特性を改変するために、特定のガス、または異なるガスの混合物が存在する状態で、長時間または短時間熱処理を施すことを特徴とする、請求項１７から２４のいずれか一項に記載の３層磁気素子を作製する方法。
【請求項２７】
堆積中または堆積後のこれら様々な熱処理を、前記磁気素子の磁気特性を改変できる外部磁界の存在下で実施することを特徴とする、請求項２５または２６に記載の３層磁気素子を作製する方法。
【請求項２８】
その消磁磁界をほとんど相殺する垂直異方性磁界を有する、請求項１から１６のいずれか一項に記載の３層磁気素子で構成されていることを特徴とする磁界センサ。
【請求項２９】
前記磁気層の磁化が、外部磁界が無い状態で層面に垂直である請求項１から１６のいずれか一項に記載の３層磁気素子で構成されていることを特徴とする磁気メモリ。
【請求項３０】
前記磁気層の磁化が上方と下方に交互に向く磁区の形で層面に垂直である請求項１から１６のいずれか一項に記載の３層磁気素子で構成されていることを特徴とする磁気メモリ。
【請求項３１】
前記磁気層の磁化が、外部磁界が無い状態で層面に垂直である請求項１から１６のいずれか一項に記載の３層磁気素子で構成されていることを特徴とする磁気論理ゲート。
【請求項３２】
前記磁気素子の前記磁気層の磁化の向きが、前記層面に平行な方向に電流を注入して異常ホール効果を測定することによって検出されることを特徴とする、請求項２８から３１のいずれか一項に記載の磁界センサ、磁気メモリまたは磁気論理ゲートを使用する方法。
【請求項３３】
前記磁気素子の前記磁気層の磁化の向きが、カー効果またはファラデー磁気光学効果を測定することによって検出されることを特徴とする、請求項２８から３１のいずれか一項に記載の磁界センサ、磁気メモリまたは磁気論理ゲートを使用する方法。
【請求項３４】
前記磁気素子の前記磁気層の磁化の向きが、前記層面にほぼ垂直の方向に電流を注入して磁気抵抗を測定することによって検出されることを特徴とする、請求項２８から３１のいずれか一項に記載の磁界センサ、磁気メモリまたは磁気論理ゲートを使用する方法。
【請求項３５】
前記磁気素子の前記磁気層の磁化の向きが、前記磁気素子に近接して置かれた磁気抵抗センサの磁気抵抗を測定することによって検出されることを特徴とする、請求項２８から３１のいずれか一項に記載の磁気メモリまたは磁気論理ゲートを使用する方法。
【発明の詳細な説明】
【技術分野】
【０００１】
本発明は、磁性材料の分野に関し、特に磁界センサとして使用する目的の、あるいは電子システムにおいてデータを記憶し読み出すために使用される磁気メモリ内で使用する、または再書き込み可能な論理デバイスの分野で使用できる構成要素の作製にも使用する目的の磁性材料の分野に関する。
【背景技術】
【０００２】
本発明が関連する応用例の１つは、異常ホール効果を測定することに基づいて磁界を検出するために使用される磁気素子に関する。
【０００３】
ホール効果には、正常ホール効果および異常ホール効果の２種類がある。正常ホール効果は、金属材料またはドープされた半導体で生じ、磁界の影響を受けた電子に作用するローレンツ力に起因する。異常ホール効果は、強磁性体材料中の限られた範囲で起こる、強磁性体材料の磁気モーメントとのスピン−軌道相互作用による電子の拡散の結果である。
【０００４】
ホール効果の特性パラメータの１つは、次式で与えられるホール抵抗である。
ρｘｙ＝（Ｖｘｙ／Ｉ）ｔ＝Ｒ０Ｈ＋４πＲｓＭｚ      （１）
ここで
Ｖｘｙは、薄膜の面内で電流の方向に垂直な方向で測定されたホール電圧、
Ｉは薄膜の面内に流れる電流の強度、
ｔは薄膜の厚さ、
Ｒ０は正常ホール係数、
Ｈは印加磁界の振幅、
ＲＳは異常ホール係数であり、ＭＺは薄膜の磁化の垂直成分である。
【０００５】
式（１）の第１項のＲ０Ｈは正常ホール抵抗に相当し、第２項の４πＲｓＭｚは異常ホール抵抗に相当する。比較的弱い磁界では、正常ホール効果は一般に、異常ホール効果よりも大きさが数桁小さく、したがって無視することができる。
【０００６】
強磁性体膜の磁化が面に平行である場合、これは薄膜で一般的なことであり、その垂直成分ＭＺは印加される面外磁界と共に、飽和磁化ＭＳに達するまで直線的に増大する。したがって、ＭＺがＭＳより小さい限り、異常ホール電圧は印加磁界に比例する。
【０００７】
図１は、磁化が面に平行な薄膜磁性材料について、ホール抵抗の変化を印加磁界の関数として示す。Ｈ＜４πＭｓでは、抵抗は印加磁界と共に、ρｘｙ＝４πＲｓＭｓに達するまで直線的に変化する。この点を超えると、抵抗は印加磁界と共に、先に示したはるかに小さい傾斜Ｒ０（式（１）の第１項）で直線的に変化する。したがって、この原理に基づく磁界センサの有効動作領域は、４πＭｓ未満の磁界値に限られる。ここでＭｓは、この磁性材料の飽和磁化である。
【０００８】
このようなセンサの磁界感度を決定するのは、テスラ当たりマイクロオームセンチメートル（μΩｃｍ／Ｔ）の単位で表される傾斜のρｘｙ（Ｈ）傾斜である。この傾斜はまた、薄膜の厚さｔを考慮に入れ、かつρｘｙ＝ｔ×Ｒｘｙの関係に依拠すると、テスラ当たりオーム（Ω／Ｔ）の単位で表すこともできる。この傾斜を最大にするには、異常ホール効果の項Ｒｓを増大させるか、あるいは垂直飽和磁界が低減するように材料の面磁気異方性を低減させればよい。
【０００９】
Ｒｓを最大にするには、高い縦方向抵抗および高いスピン−軌道拡散を有する材料を選択することが有効である。このような高い縦方向抵抗はまた利点にもなる。というのは、小型デバイスで、前記デバイスに流れる電流を、不可逆的な構造変化（エレクトロマイグレーション現象）を引き起こす値に満たない、耐えることができる値に制限しながら、十分な電圧応答性を維持することが可能になるからである。
【００１０】
高い縦方向抵抗は、材料（例えば不規則合金）の原子の不規則性を増大させることによって、または膜の厚さを減少させることによって得られる（極めて薄い膜では、電気抵抗が膜の厚さにほぼ反比例して変化することが知られている）。スピン−軌道拡散による寄与は、原子番号が大きい元素、例えば白金、パラジウム、金、またはランタニド系列中の金属を含む材料を選択することによって増大する。
【００１１】
しかしながら、満足の行く強磁性体合金の磁気特性を維持するには、このような材料の混合は、その材料の濃度に関して必ず制限されなければならないことに留意されたい。
【００１２】
ρｘｙ（Ｈ）曲線の傾斜を増大させる第２の方法は、材料の面磁気異方性を低減させること、すなわち従来の項４πＭｓに反対符号の追加項を導入することである。ＨＳで示されるこの項の起源は、弾性成長歪み、または界面電子相互作用による界面異方性によって誘導される磁性結晶起源（ｍａｇｎｅｔｏｃｒｙｓｔａｌｌｉｎｅ  ｏｒｉｇｉｎ）の体積異方性（ｖｏｌｕｍｅ  ａｎｉｓｏｔｒｏｐｙ）とすることができる。例えば、コバルト、ニッケルまたは鉄の磁気層と接触する白金の層の作用は、典型的な事例である。
【００１３】
この追加項がある場合、垂直異方性磁界ＨＫは次式で表すことができる。
ＨＫ＝４πＭｓ−ＨＳ      （２）
【００１４】
したがって定性的には、垂直異方性磁界ＨＫは、ＨＳが増大するにつれて均一性を減少させることになり、ＨＳが４πＭｓを超えたときに、磁気層の磁化がそれを上回ると自発的に（すなわち、全く印加磁界なしで）層面に垂直になる限度であるゼロに接近するまで、磁気層の磁化は常にその面に平行である。この後者の場合、磁性材料は、ゼロ磁界内で２つの安定状態を有し、したがって、磁気メモリまたは磁気論理ゲートなどのデバイスに組み込むことができる。
【００１５】
図２は、こうした状態で得られた、Ｐｔ１．８ｎｍ／Ｃｏ０．６ｎｍ／Ｐｔ１．８ｎｍの構成を有する典型的な試料についての磁化曲線の概略図である。この曲線は、従来の磁気計による測定、ホール効果の測定、カー効果またはファラデー磁気光学効果の測定のいずれかによって得ることができる。
【００１６】
矢印は、ｘ軸上に示された励磁磁界Ｈが印加されたときの磁気周期の進行方向を示す。一方向矢印は不可逆周期変化を表し、二方向矢印は可逆周期変化を表す。磁化レベルは、ｙ軸上に任意の単位で示される。
【００１７】
印加磁界を例えば正の値からゼロの値まで徐々に低減させることによって、磁気層の磁化は、その面に対して垂直の、前の印加磁界の方向に向いたままになる。次に、その面に対しやはり垂直の方向であるが反対方向に、すなわち新しい印加磁界の方向に層の磁化を再配向するには、ある程度大きな振幅を有する反対方向の磁界を印加する必要がある。
【００１８】
この変化を得るために必要な磁界、より正確には、全磁区にわたって平均した磁化がゼロになるように印加しなければならない磁界は抗磁界と呼ばれ、図２にＨｃで示されている。この抗磁界の値により、外部磁気擾乱にさらされた場合に、磁化安定性がどちらかの方向で決定することになる。
【００１９】
そのような擾乱にさらされた場合、この抗磁界が強いほど材料はより安定である。しかし、これによりまた、例えば材料が、磁化方向によって情報が実際に符号化される磁気メモリとして使用される場合などでは、垂直磁界を印加することによって磁化方向を故意に変更することがより困難にもなる。
【００２０】
したがって、外部磁界擾乱に対してデバイスを磁気的に「遮蔽する」必要が場合によって伴うが、磁化を変更するのに必要なエネルギーが少なくなる弱い抗磁界が好ましいことがあり、あるいは強い抗磁界が、デバイスをより安定にするので好ましいこともある（ただし、デバイスに情報を書き込むときにより多くのエネルギーを消費する）。
【００２１】
磁気層の磁化の向きおよび振幅を決定する別の方法を使用できること、例えば、入射光と磁気層の磁気モーメントの間の相互作用により入射光の偏光面が回転して軸比が変更される磁気光学効果を使用できることについてもまた、言及しなければならない。
【００２２】
この磁気層の磁化の向きを決定するために、第２の磁気層を追加することもできる。この第２の磁気層は、非磁性金属の層によって、またはこの既知の第２の層の磁化方向を有する酸化層によって、第１の層から分離されている。この積層の電気抵抗は、両方の磁化が平行である場合には、磁化が逆平行であるときと比較して小さくなるので（よく知られている巨大磁気抵抗現象またはトンネル磁気抵抗現象）、このような３層構造の電気抵抗を測定することによって、第１の磁気層の磁化方向を決定することができる。電流は層の面に流れることができ、あるいは、１μｍ以下程度の横寸法を有する柱の形に試料が切断されている場合には、層面に垂直の方向に流れることができる。
【００２３】
この磁気層の磁化の向きを決定するために、この層に近接して、この層の磁区から放射される磁界の影響が及ぶ磁気抵抗読出しヘッドを配置することもできる。
【００２４】
本文献は、以上で説明した特性の一部を有することができるいくつかの材料の例を含む。
【００２５】
諸例には、高い垂直磁気異方性を有するよく知られたコバルト／白金多層系が含まれる。白金およびコバルトの単層の厚さ、（Ｃｏ／Ｐｔ）パターン繰返し数、および白金バッファ層の存在に応じて、自発的に（ゼロ磁界で）層面に垂直になる磁化、または層面内であるが極めて高い垂直磁気感受性（曲線の傾斜Ｍｚ＝ｆ（Ｈ））を有する磁化のいずれかを有する系を得ることができる。残念ながら、これらの材料は、その金属成分の抵抗が低いことにより縦方向抵抗が低い。
【００２６】
本発明のものに類似の構造もまた検討されている（Ｂ．  Ｒｏｄｍａｃｑ、Ｓ．  Ａｕｆｆｒｅｔ、Ｂ．  Ｄｉｅｎｙ、Ｓ．  Ｍｏｎｓｏ、Ｐ．  Ｂｏｙｅｒ、「Ｃｒｏｓｓｏｖｅｒｓ  ｆｒｏｍ  ｉｎ−ｐｌａｎｅ  ｔｏ  ｐｅｒｐｅｎｄｉｃｕｌａｒ  ａｎｉｓｏｔｒｏｐｙ  ｉｎ  ｍａｇｎｅｔｉｃ  ｔｕｎｎｅｌ  ｊｕｎｃｔｉｏｎｓ  ａｓ  ａ  ｆｕｎｃｔｉｏｎ  ｏｆ  ｔｈｅ  ｂａｒｒｉｅｒ  ｄｅｇｒｅｅ  ｏｆ  ｏｘｉｄａｔｉｏｎ」、Ｊｏｕｒｎａｌ  ｏｆ  Ａｐｐｌｉｅｄ  Ｐｈｙｓｉｃｓ、２００３年、Ｖｏｌ．  ９３、７５１３頁参照）。これらは、基板上に白金、コバルトおよびアルミナから成る連続層を積層すること、または本発明で提案する積層の１つを逆に積層することに本質がある。
【００２７】
これらの構造におけるホール効果の振幅は、その構造内に流れる電流のうちの無視できない部分が流れを変えて入る比較的厚い白金層が存在することが主な理由で、比較的小さい。
【００２８】
本発明のものに類似の積層された層は、上記の文献ですでに提案されているが、磁界センサ、磁気メモリ、または磁気論理構成要素の類のデバイスでの応用を目的としていない。
【００２９】
まず、アルミニウム層（Ａｌ２Ｏ３）と交互になっているコバルト層で構成されている多層についての研究を引用することができる（Ｃｈ．  Ｍｏｒａｗｅ、Ｈ．  Ｚａｂｅｌ、「Ｓｔｒｕｃｔｕｒｅ  ａｎｄ  ｔｈｅｒｍａｌ  ｓｔａｂｉｌｉｔｙ  ｏｆ  ｓｐｕｔｔｅｒｅｄ  ｍｅｔａｌ／ｏｘｉｄｅ  ｍｕｌｔｉｌａｙｅｒｓ：  ｔｈｅ  ｃａｓｅ  ｏｆ  Ｃｏ／Ａｌ２０３」、Ｊｏｕｒｎａｌ  ｏｆ  Ａｐｐｌｉｅｄ  Ｐｈｙｓｉｃｓ、１９９５年、Ｖｏｌ．  ７７、１９６９頁参照）。この出版物の著者は、本発明の主題であるこれらの材料の垂直磁気異方性特性については何も言及していない。
【００３０】
加えて、本発明と対照的に、著者は、これらの材料を磁界センサ、磁気メモリ、または磁気論理構成要素の領域で、特に異常ホール効果を測定することに基づいて使用することを意図していない。実際のところ、著者はこれらの材料を使用することを、Ｘ線鏡に関連するその構造的特性だけを理由として提案している。この研究は、本発明で言及する適用領域外にある。
【００３１】
また、二酸化シリコンＳｉＯ２またはアルミナＡｌ２Ｏ３の層と交互になっているコバルトまたはコバルト−鉄合金の層を含む「不連続」多層についての研究を引用することもできる（Ｂ．  Ｄｉｅｎｙ、Ｓ．  Ｓａｎｋａｒ、Ｍ．  Ｒ．  ＭｃＣａｒｔｎｅｙ、Ｄ．  Ｊ．  Ｓｍｉｔｈ、Ｐ．  Ｂａｙｌｅ−Ｇｕｉｌｌｅｍａｕｄ、Ａ．  Ｅ．  Ｂｅｒｋｏｗｉｔｚ、「Ｓｐｉｎ−ｄｅｐｅｎｄｅｎｔ  ｔｕｎｎｅｌｌｉｎｇ  ｉｎ  ｄｉｓｃｏｎｔｉｎｕｏｕｓ  ｍｅｔａｌ／ｉｎｓｕｌａｔｏｒ  ｍｕｌｔｉｌａｙｅｒｓ」、Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ、１９９８年、Ｖｏｌ．１８５、２８３頁参照）。著者は「不連続」という語を、コバルトまたはコバルト−鉄合金の層が、実質上均一の厚さの薄膜の形ではなく、むしろ酸化物マトリクスを被覆したコバルトまたはコバルト−鉄の集合体の形であることを指すために用いている。
【００３２】
これらの系は、カソードスパッタリングで磁性金属の層と酸化物層を交互に堆積させることによって調製される。コバルトまたはコバルト−鉄の原子は、不連続な小塊の形に合体する傾向があり、その結果、分離マトリクス中に埋め込まれた堆積金属の厚さに応じて、ある程度独立した集合体から成る平面構造が得られる。
【００３３】
これらの構造には、このコバルトまたはコバルト−鉄の薄い層から成る「メモリ」だけが保持され、この状況は、本発明で考えられているものと全く異なる。不連続な金属／絶縁体の多層に関するこれらの研究論文では、これらの材料の垂直磁気異方性特性について何も言及されていない。最後に、著者は、これらの材料を磁界センサ、磁気メモリ、または磁気論理構成要素の領域で、特に異常ホール効果を測定することに基づいて使用することを意図していない。したがって、この研究は、本発明で言及する適用領域外にある。
【００３４】
また、コバルト−鉄合金を堆積させ、その後にこの合金表面が酸素の存在下で自然酸化することによって製造される多層を扱った研究を引用することもできる（Ｇ．  Ｓ．  Ｄ．  Ｂｅａｃｈ、Ａ．  Ｅ．  Ｂｅｒｋｏｗｉｔｚ、「Ｃｏ−Ｆｅ  ｍｅｔａｌ／ｎａｔｉｖｅ−ｏｘｉｄｅ  ｍｕｌｔｉｌａｙｅｒｓ：  ａ  ｎｅｗ  ｄｉｒｅｃｔｉｏｎ  ｉｎ  ｓｏｆｔ  ｍａｇｎｅｔｉｃ  ｔｈｉｎ  ｆｉｌｍ  ｄｅｓｉｇｎ  Ｉ．  Ｑｕａｓｉ−ｓｔａｔｉｃ  ｐｒｏｐｅｒｔｉｅｓ  ａｎｄ  ｄｙｎａｍｉｃ  ｒｅｓｐｏｎｓｅ」、ＩＥＥＥ  Ｔｒａｎｓａｃｔｉｏｎｓ  ｏｎ  Ｍａｇｎｅｔｉｃｓ、２００５年、Ｖｏｌ．  ４１、２０４３頁、およびＧ．  Ｓ．  Ｄ．  Ｂｅａｃｈ、Ａ．  Ｅ．  Ｂｅｒｋｏｗｉｔｚ、「Ｃｏ−Ｆｅ  ｍｅｔａｌ／ｎａｔｉｖｅ−ｏｘｉｄｅ  ｍｕｌｔｉｌａｙｅｒｓ：  ａ  ｎｅｗ  ｄｉｒｅｃｔｉｏｎ  ｉｎ  ｓｏｆｔ  ｍａｇｎｅｔｉｃ  ｔｈｉｎ  ｆｉｌｍ  ｄｅｓｉｇｎ  ＩＩ．  Ｍｉｃｒｏｓｃｏｐｉｃ  ｃｈａｒａｃｔｅｒｉｓｔｉｃｓ  ａｎｄ  ｉｎｔｅｒａｃｔｉｏｎｓ」、ＩＥＥＥ  Ｔｒａｎｓａｃｔｉｏｎｓ  ｏｎ  Ｍａｇｎｅｔｉｃｓ、２００５年、Ｖｏｌ．  ４１、２０５３頁参照）。
【００３５】
これらの多層は、高い電気抵抗、強い磁気モーメント、および相当な磁気「柔軟性」（磁化が層面に平行な方向で飽和しうることの容易さ）を有する。著者は、異常ホール効果の振幅に関する特別な特性について何も言及していない。
【００３６】
著者は、特定の垂直異方性が薄い磁性金属で生じる傾向を示すように見える結果を提示しているが、その結果のより詳細な調査では、観察された垂直異方性磁界ＨＫの振幅の減少は、垂直異方性の項ＨＳによるいかなる寄与にも起因するのではなく、項４πＭＳ（式（２）参照）の減少に本質的に起因することが示されている。
【００３７】
同様に、著者は、１．１ｎｍ未満の磁性金属の厚さでは磁化が自発的に層面に垂直になることを予測しているが、同時に１．０ｎｍの厚さ、すなわちこの限界未満であるにもかかわらず、この場合に磁化が層面に対して垂直ではなく平行であることを明白に示す結果も提示している。
【００３８】
最後に、ＮｉＯ酸化物層によって分離された２つの多層（Ｐｔ／Ｃｏ）と（Ｃｏ／Ｐｔ）を含む積層を扱った研究を引用することができる（Ｃ．  ＣｈｒｉｓｔｉｄｅｓおよびＴｈ．  Ｓｐｅｌｉｏｔｉｓ、「Ｐｏｌａｒｉｔｙ  ｏｆ  ａｎｏｍａｌｏｕｓ  Ｈａｌｌ  ｅｆｆｅｃｔ  ｈｙｓｔｅｒｅｓｉｓ  ｌｏｏｐｓ  ｉｎ  （Ｐｔ／Ｃｏ）１５／ＡＦ／（Ｃｏ／Ｐｔ）１５  （ＡＦ＝  ＦｅＭｎ，  ＮｉＯ）  ｍｕｌｔｉｌａｙｅｒｓ  ｗｉｔｈ  ｐｅｒｐｅｎｄｉｃｕｌａｒ  ａｎｉｓｏｔｒｏｐｙ」、Ｊｏｕｒｎａｌ  ｏｆ  Ａｐｐｌｉｅｄ  Ｐｈｙｓｉｃｓ、２００５年、Ｖｏｌ．  ９７、０１３９０１頁参照）。
【００３９】
この文献では、ＮｉＯ層の両側の２つの多層は、ＮｉＯ酸化物層が無い場合に層面に垂直な磁化を有するようである。これは、０１３９０１−３頁の図２（ＮｉＯ層あり）と図３（ＮｉＯ層なし）を比較すると明らかであり、これらの図は、両方の場合で磁気層の磁化が層面に対して直角に向いていることを示している。したがって、本発明と対照的に、この層にその垂直磁気異方性特性を与えるのは、分離ＮｉＯ層が存在することではない。
【００４０】
以上の考察は、現在知られている磁性材料では、磁界センサまたは磁気メモリとして使用するために必要なすべての特性、すなわち高い縦方向抵抗（少なくとも数百μΩｃｍ）、高いホール抵抗（縦方向抵抗の数パーセント）、および高い垂直磁気感受性（面磁化を有する従来の磁性材料よりも少なくとも１０倍高い、すなわち面外飽和磁界が数十ミリテスラ程度）を兼ね備え、あるいは磁気メモリまたは磁気論理ゲートの類の用途ではゼロ磁界中での垂直磁化さえも兼ね備えるものがないことを示す。
【００４１】
さらに、磁気メモリまたは磁気論理ゲートの類の用途に関し、（Ｐｔ／Ｃｏ）型またはランタニド系列／遷移金属合金の既知の材料は、この類の用途で必要な特性（高い電子スピン分極（信号を検出するのに磁気抵抗が使用される場合）、アニーリング時の良好な熱安定性、少ない腐食）のすべては有していない。
【先行技術文献】
【特許文献】
【００４２】
【特許文献１】米国特許第６９２００６２号明細書
【非特許文献】
【００４３】
【非特許文献１】Ｂ．  Ｒｏｄｍａｃｑ、Ｓ．  Ａｕｆｆｒｅｔ、Ｂ．  Ｄｉｅｎｙ、Ｓ．  Ｍｏｎｓｏ、Ｐ．  Ｂｏｙｅｒ、「Ｃｒｏｓｓｏｖｅｒｓ  ｆｒｏｍ  ｉｎ−ｐｌａｎｅ  ｔｏ  ｐｅｒｐｅｎｄｉｃｕｌａｒ  ａｎｉｓｏｔｒｏｐｙ  ｉｎ  ｍａｇｎｅｔｉｃ  ｔｕｎｎｅｌ  ｊｕｎｃｔｉｏｎｓ  ａｓ  ａ  ｆｕｎｃｔｉｏｎ  ｏｆ  ｔｈｅ  ｂａｒｒｉｅｒ  ｄｅｇｒｅｅ  ｏｆ  ｏｘｉｄａｔｉｏｎ」、Ｊｏｕｒｎａｌ  ｏｆ  Ａｐｐｌｉｅｄ  Ｐｈｙｓｉｃｓ、２００３年、Ｖｏｌ．  ９３、７５１３頁
【非特許文献２】Ｃｈ．  Ｍｏｒａｗｅ、Ｈ．  Ｚａｂｅｌ、「Ｓｔｒｕｃｔｕｒｅ  ａｎｄ  ｔｈｅｒｍａｌ  ｓｔａｂｉｌｉｔｙ  ｏｆ  ｓｐｕｔｔｅｒｅｄ  ｍｅｔａｌ／ｏｘｉｄｅ  ｍｕｌｔｉｌａｙｅｒｓ：  ｔｈｅ  ｃａｓｅ  ｏｆ  Ｃｏ／Ａｌ２０３」、Ｊｏｕｒｎａｌ  ｏｆ  Ａｐｐｌｉｅｄ  Ｐｈｙｓｉｃｓ、１９９５年、Ｖｏｌ．  ７７、１９６９頁
【非特許文献３】Ｂ．  Ｄｉｅｎｙ、Ｓ．  Ｓａｎｋａｒ、Ｍ．  Ｒ．  ＭｃＣａｒｔｎｅｙ、Ｄ．  Ｊ．  Ｓｍｉｔｈ、Ｐ．  Ｂａｙｌｅ−Ｇｕｉｌｌｅｍａｕｄ、Ａ．  Ｅ．  Ｂｅｒｋｏｗｉｔｚ、「Ｓｐｉｎ−ｄｅｐｅｎｄｅｎｔ  ｔｕｎｎｅｌｌｉｎｇ  ｉｎ  ｄｉｓｃｏｎｔｉｎｕｏｕｓ  ｍｅｔａｌ／ｉｎｓｕｌａｔｏｒ  ｍｕｌｔｉｌａｙｅｒｓ」、Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ、１９９８年、Ｖｏｌ．１８５、２８３頁
【非特許文献４】Ｇ．  Ｓ．  Ｄ．  Ｂｅａｃｈ、Ａ．  Ｅ．  Ｂｅｒｋｏｗｉｔｚ、「Ｃｏ−Ｆｅ  ｍｅｔａｌ／ｎａｔｉｖｅ−ｏｘｉｄｅ  ｍｕｌｔｉｌａｙｅｒｓ：  ａ  ｎｅｗ  ｄｉｒｅｃｔｉｏｎ  ｉｎ  ｓｏｆｔ  ｍａｇｎｅｔｉｃ  ｔｈｉｎ  ｆｉｌｍ  ｄｅｓｉｇｎ  Ｉ．  Ｑｕａｓｉ−ｓｔａｔｉｃ  ｐｒｏｐｅｒｔｉｅｓ  ａｎｄ  ｄｙｎａｍｉｃ  ｒｅｓｐｏｎｓｅ」、ＩＥＥＥ  Ｔｒａｎｓａｃｔｉｏｎｓ  ｏｎ  Ｍａｇｎｅｔｉｃｓ、２００５年、Ｖｏｌ．  ４１、２０４３頁
【非特許文献５】Ｇ．  Ｓ．  Ｄ．  Ｂｅａｃｈ、Ａ．  Ｅ．  Ｂｅｒｋｏｗｉｔｚ、「Ｃｏ−Ｆｅ  ｍｅｔａｌ／ｎａｔｉｖｅ−ｏｘｉｄｅ  ｍｕｌｔｉｌａｙｅｒｓ：  ａ  ｎｅｗ  ｄｉｒｅｃｔｉｏｎ  ｉｎ  ｓｏｆｔ  ｍａｇｎｅｔｉｃ  ｔｈｉｎ  ｆｉｌｍ  ｄｅｓｉｇｎ  ＩＩ．  Ｍｉｃｒｏｓｃｏｐｉｃ  ｃｈａｒａｃｔｅｒｉｓｔｉｃｓ  ａｎｄ  ｉｎｔｅｒａｃｔｉｏｎｓ」、ＩＥＥＥ  Ｔｒａｎｓａｃｔｉｏｎｓ  ｏｎ  Ｍａｇｎｅｔｉｃｓ、２００５年、Ｖｏｌ．  ４１、２０５３頁
【非特許文献６】Ｃ．  ＣｈｒｉｓｔｉｄｅｓおよびＴｈ．  Ｓｐｅｌｉｏｔｉｓ、「Ｐｏｌａｒｉｔｙ  ｏｆ  ａｎｏｍａｌｏｕｓ  Ｈａｌｌ  ｅｆｆｅｃｔ  ｈｙｓｔｅｒｅｓｉｓ  ｌｏｏｐｓ  ｉｎ  （Ｐｔ／Ｃｏ）１５／ＡＦ／（Ｃｏ／Ｐｔ）１５  （ＡＦ＝  ＦｅＭｎ，  ＮｉＯ）  ｍｕｌｔｉｌａｙｅｒｓ  ｗｉｔｈ  ｐｅｒｐｅｎｄｉｃｕｌａｒ  ａｎｉｓｏｔｒｏｐｙ」、Ｊｏｕｒｎａｌ  ｏｆ  Ａｐｐｌｉｅｄ  Ｐｈｙｓｉｃｓ、２００５年、Ｖｏｌ．  ９７、０１３９０１頁
【発明の概要】
【課題を解決するための手段】
【００４４】
本発明は、非磁性体／磁性体／非磁性体の３層磁気素子を作製する手段を提案する。この素子の磁気層の磁化は、２つの非磁性層が無い状態では層面に平行であり、その消磁磁界に近いまたはそれを超える値の面外異方性磁界を有し、その結果、磁気素子は、異常ホール効果を測定することによって、あるいは磁気抵抗、カー効果またはファラデー磁気光学効果を測定することによって検出できる磁界に対し非常に感度が高くなり、あるいは印加磁界が無い状態で自発的に層面に対し垂直になる磁化を有するようになる。
【００４５】
使用される材料により、上述の様々な材料の利点を組み合わせることが可能になる。すなわち、高い垂直異方性により、薄膜の固有の形状異方性と、ホール効果が測定される特定の場合では、高い縦方向抵抗および高い異常ホール係数とを補償し、それを超えることさえ可能になる。
【００４６】
すなわち、本発明は３層磁気素子に関し、この素子は、基板上に、酸化物、水素化物または窒化物の層Ｏを含み、その上に金属磁気層Ｍが設けられ、金属磁気層Ｍの上に酸化物、水素化物または窒化物の第２の層Ｏ’、あるいは非強磁性体金属層Ｍ’が設けられ、それによって、層Ｍが連続している全体的にはＯ／Ｍ／ＯまたはＯ／Ｍ／Ｍ’型の構造が作製される。
【００４７】
上述の高い垂直磁気異方性は、コバルト／白金の多層の場合のように、磁気層と酸化物、水素化物または窒化物の層との間の界面における歪みおよび界面電子複合化効果（ｉｎｔｅｒｆａｃｉａｌ  ｅｌｅｃｔｒｏｎｉｃ  ｈｙｂｒｉｄｉｚａｔｉｏｎ  ｅｆｆｅｃｔ）によって得られる。したがって、（Ｃｏ／Ｐｔ）系の場合のように、磁気層は、これらの界面効果が、層の面内に磁化を保持する傾向がある体積形状異方性（ｖｏｌｕｍｅ  ｓｈａｐｅ  ａｎｉｓｏｔｒｏｐｙ）と比較してごくわずかになることがないように、薄くなければならない（数ｎｍ）。
【００４８】
高い縦方向抵抗は、したがって、１つまたは複数の酸化物、窒化物または水素化物の層と接触して起こる界面拡散の果たす重要な役割により高抵抗になる磁気薄膜を使用することによって得られる。したがって、積層全体の電気抵抗が高くなる。
【００４９】
本発明によれば、磁気金属層Ｍは、１〜５ｎｍの厚さを有し、磁性材料、磁性合金、または交互になっている一連の非磁性材料と磁性材料で形成された多層から成り、磁性材料はＦｅ、Ｎｉ、Ｃｏまたはこれらの合金を含む群から選択される。
【００５０】
さらに、酸化物、水素化物または窒化物の層ＯおよびＯ’は、少なくとも０．３ｎｍの厚さを有し、Ａｌ、Ｍｇ、Ｒｕ、Ｔａ、Ｃｒ、Ｚｒ、Ｈｆ、Ｔｉ、Ｖ、Ｓｉ、Ｃｕ、Ｗ、Ｃｏ、Ｎｉ、Ｆｅ、またはこれらの合金と、より一般的には、安定した酸化物、水素化物または窒化物を形成できる任意の材料または合金とを含む群から選択された元素をベースとする。
【００５１】
有利には、上述の積層を受ける基板は、２〜５００ｎｍの深度まで熱的にまたは自然に酸化又は窒化されたシリコンで被覆されたシリコンでできている。
【００５２】
しかし、前記基板はまた、例えばガラスまたは酸化マグネシウムなどの透明材料で作製することもできる。
【００５３】
本発明の別の有利な態様によれば、磁性金属層Ｍは、この層の垂直磁気異方性特性を改変するために使用される追加の非磁性金属ＰｄまたはＰｔを含有する、あるいは、この層の電気抵抗および／またはその単位体積当たりの磁化を改変するために使用されるＳｉ、Ｃ、Ｂ、Ｐ、Ｎを含む群から選択された元素を含有する。
【００５４】
本発明によれば、層ＯおよびＯ’は、同一の非磁性材料でできている。しかし、層Ｏのうちの１つの層の化学組成は、他の層と異なることがある。さらに、層ＯとＯ’は、両方が同じ厚さを有することも有さないこともある。
【００５５】
本発明によれば、層ＯまたはＯ’の少なくとも一方自体を、酸化物、水素化物または窒化物でできた複数の層で構成することができる。
【００５６】
有利には、
磁性金属層Ｍは１〜５ｎｍの厚さを有し、
層ＯまたはＯ’は０．３〜５ｎｍの厚さを有し、
非強磁性体層Ｍ’は０．３〜２０ｎｍの厚さを有する。
【００５７】
本発明による磁気素子は、有利には１μｍ未満の横寸法を有する。
【００５８】
本発明はまた、上記磁気素子を作製する方法にも関する。この方法は、
電気絶縁面上に層Ｏを成す第１の金属層をカソードスパッタリングによって堆積させる段階と、
この第１の層Ｏを酸化、水素化または窒化する段階と、
この第１の層Ｏ上、または直接基板上に磁性金属層Ｍをカソードスパッタリングによって堆積させる段階と、
この磁性金属層Ｍ上に、層Ｏ’を成してその後に酸化、窒化または水素化される第２の金属層、あるいは金属層Ｍ’をカソードスパッタリングによって堆積させる段階と、
電流を注入し電圧を測定することによって磁気素子の特性を測定する必要がある場合には、層Ｍとの電気的接点を確立する段階とを含む。
【００５９】
別法として、第１および第２の段階は、例えば酸化物、水素化物または窒化物の層を、対応する酸化物、水素化物または窒化物を含むターゲットを使用した高周波スパッタリングによって、単一の段階、すなわち直接堆積だけで構成することもできる。
【００６０】
本発明による方法を使用する場合、素子は、横寸法が数百ｎｍ以下である正方形、長方形、円形、または楕円形の基部を有する柱の形に切断される。これはまた、同一の寸法範囲を引き続き保持しながら、異常ホール効果を測定することによって磁気信号を検出することが可能になる形状に切断されることもある。
【００６１】
本発明の一変形形態によれば、層ＯまたはＯ’は、金属層の自然酸化、水素化または窒化によって得られる。
【００６２】
本発明の一変形によれば、層ＯまたはＯ’は、金属層のプラズマ酸化、水素化または窒化によって得られる。
【００６３】
本発明のさらに別の変形形態によれば、層ＯまたはＯ’は、堆積チャンバ内部の雰囲気中の酸素、水素または窒素の中で、金属層の反応性スパッタリングによって得られる。
【００６４】
本発明のさらに別の変形形態によれば、層ＯまたはＯ’は、複合金属酸化物、水素化物または窒化物のターゲット材料を使用する高周波カソードスパッタリングで酸化物、水素化物または窒化物を直接堆積させることによって得られる。
【００６５】
本発明のさらに別の変形形態によれば、基板自体が酸化物、窒化物または水素化物を含み、またはそれで被覆され、層Ｏとして機能する。
【００６６】
本発明によれば、特定の層は、周囲温度と異なる温度で堆積される。例えば、酸化物、水素化物または窒化物の層の構造的特性は、それまたはそれらを高温（例えば２００℃）で成長させた場合に改善されうる。また、層の堆積後に、前記堆積温度よりも高い温度の熱処理を続けることもある。これは例えば、層の酸化または窒化を促進するため、または非晶質層の結晶化を可能にするためである。
【００６７】
さらに、堆積段階を完了すると、こうして得られたアセンブリに、磁気素子の構造および／または電気輸送特性および／または磁気特性を改変するために、希薄な雰囲気中で、あるいは特定のガスまたは、例えば酸素、水素もしくは窒素など異なるガスの混合物の存在下で、熱処理を長時間または短時間施すことができる。
【００６８】
積層を構成する様々な層を堆積させる、あるいはこれらの層の一部または全部を熱処理する諸段階は、積層全体の磁気特性を改変できる外部磁界の存在下で実施することができる。
【００６９】
本発明は、本発明による３層磁気素子で構成されている磁界センサに関し、この素子は、その消磁磁界をほとんど相殺する垂直異方性磁界を有する。
【００７０】
本発明はまた、外部磁界が無い状態で磁気層の磁化が層面に垂直になる、上記３層磁気素子で構成されている磁気メモリに関する。
【００７１】
本発明はまた、外部磁界が無い状態で磁気層の磁化が層面に垂直になる、前記３層磁気素子で構成されている磁気論理ゲートに関する。
【００７２】
本発明はまた、一般的に言って、例えば米国特許第６９２００６２号で提案されているシフトレジスタなどの磁壁移動デバイスに使用することもできる。これらのデバイスでは、情報は一連の磁区の形で記憶され、その磁化は「上」または「下」に向いている。すべての磁区が１つの情報ビットを表す。これらの磁区は磁壁で分離されている。磁壁と、それゆえに磁区とは、電流を注入することによってこれらの構造物内で有利に移動させることができ、この電流の流れは、スピン注入（ｓｐｉｎ−ｔｒａｎｓｆｅｒ）効果により磁壁に力を作用させる。デバイスの近くまたは上の所与の位置に配置された磁気抵抗センサまたはホール効果センサが、磁壁および磁区の移動を検出し、それによって、デバイス内に書き込まれた磁気情報と元通り関係付けられることが可能になる。
【００７３】
磁気素子の磁気層の磁化の向きを決定するには、
層面に対し平行な方向に電流を注入することによって異常ホール効果を測定する、
または、層面に垂直または平行な方向に電流を注入することによって磁気抵抗を測定する、
または、カー効果もしくはファラデー磁気光学効果を測定する、
または、磁気素子に近接して置かれた磁気抵抗読出しヘッドに影響が及ぶ、磁区から放射される磁界を使用する。
【図面の簡単な説明】
【００７４】
【図１】従来技術による磁気素子の特徴的な磁化曲線の概略図である。
【図２】垂直磁気異方性を有する材料での、磁界の関数としての典型的な磁化の変化の概略図である。
【図３】本発明による磁気素子の第１の実施形態の概略図である。
【図４】ＳｉＯ２／Ｃｏ  ０．６ｎｍ／Ｐｔ  ３．０ｎｍタイプの構造について、ホール抵抗の変化を垂直磁界の関数として示す図である。
【図５】ＳｉＯ２／Ｃｏ  １．５ｎｍ／Ｐｔ  ３．０ｎｍタイプの構造について、ホール抵抗の変化を垂直磁界の関数として示す図である。
【図６】本発明による磁気素子の第２の実施形態の概略図である。
【図７】ＳｉＯ２／ＡｌＯｘ  ２．０ｎｍ／Ｃｏ  １．５ｎｍ／Ｐｔ  ３．０ｎｍタイプの構造について、ホール抵抗の変化を垂直磁界の関数として示す図である。アルミニウム層を酸化させるのに酸素プラズマを使用した。
【図８】本発明による磁気素子の第３の実施形態の概略図である。
【図９】本発明による磁気素子の第４の実施形態の概略図である。
【図１０】本発明による磁気素子の第５の実施形態の概略図である。
【図１１】本発明による磁気素子の第６の実施形態の概略図である。
【図１２】ＳｉＯ２／Ｃｏ  １．５ｎｍ／Ｐｔ  ３．０ｎｍタイプの構造について、ホール抵抗の変化を垂直磁界の関数として様々なアニーリング温度で示す図である。
【図１３】ＳｉＯ２／ＡｌＯｘ  ０．６ｎｍ／Ｃｏ  １．５ｎｍ／Ｐｔ  ３．０ｎｍタイプの構造について、ホール抵抗の変化を垂直磁界の関数として様々なアニーリング温度で示す図である。自然酸化を用いてアルミニウム層を酸化させた。
【図１４】様々なアニーリング温度のＳｉＯ２／ＡｌＯｘ  ２．０ｎｍ／Ｃｏ  １．５ｎｍ／Ｐｔ  ３．０ｎｍ型の構造について、ホール抵抗の変化を垂直磁界の関数として示す図である。アルミニウム層を酸化させるのに酸素プラズマを使用した。
【図１５】様々なアニーリング温度のＳｉＯ２／ＭｇＯｘ  １．４ｎｍ／Ｃｏ  １．５ｎｍ／Ｐｔ  ３．０ｎｍ型の構造について、ホール抵抗の変化を垂直磁界の関数として示す図である。マグネシウム層を酸化させるのに自然酸化を用いた。
【発明を実施するための形態】
【００７５】
諸実施形態で使用される材料および技法を非限定的に、また例示的にのみ以下で説明する。
【００７６】
図３は、本発明の第１の実施形態の概略図である。ここではコバルトから成り、概して薄い磁気層Ｍが基板上に堆積され、この基板は、層Ｏに取って代わるために必要な特性を有するとともに、例えば酸化シリコンまたは窒化シリコンで覆われ、あるいは、例えばガラスまたは酸化マグネシウムで構成される。この厚さが、層Ｍに使用される材料によって、ならびにこの磁気層Ｍに接触する材料との界面相互作用の強度によって決まる特定の値を超える場合、知られているように、面内層の磁化を保持する傾向がある層Ｍの体積形状異方性により、磁化はもはや層面に対して垂直にならない。
【００７７】
この層Ｍについて、その厚さが選択されるが、とりわけ連続金属層を得る能力によって決定される。実際、前に論じたように、一部の磁性金属は、二酸化シリコンまたはアルミナなどの酸化物上では十分に濡れない。場合によっては、磁性金属は、堆積金属の厚さにより、ある程度不連続な小塊の形に合体する傾向がある。
【００７８】
次に、有利には、この磁気層Ｍ上に、このように作製された構造全体をその後の自然酸化に対して保護するため、または電流が流れやすくするために、例えば白金である非強磁性体金属Ｍ’の層を堆積させることができる。
【００７９】
図４は、この実施形態を示す。積層は、酸化シリコン基板上に、３ｎｍ厚の白金層上に設けた０．６ｎｍ厚のコバルトの磁化層を含む。ホール抵抗の変化は、層面に対し垂直に印加された外部磁界の関数として測定する。
【００８０】
この図４は、例えば図１に示された、磁化に比例する第１の寄与（異常寄与）と、より強い印加磁界に対して印加磁界に比例する第２の寄与（正常寄与）との２つのホール抵抗への直線寄与を区別することが容易であった状況とは異なる、磁界が増大するにつれて定形の非直線で増大するホール抵抗を示す。これは、図４に示された場合で、コバルト層の磁化を磁界に平行の方向に完全にそろえることが、高強度磁界でも可能ではないことを意味する。これは、いわゆる「超常磁性」材料の特性であり、これらの材料では、コバルトの小塊が熱擾乱の存在下で磁気的に十分に安定ではない。
【００８１】
別の場合では、表面張力効果が弱すぎて小塊への合体が起こらない。その場合、金属層は連続的になりうる。金属の連続層を得ることが可能になる厚さの範囲は、酸化物の表面エネルギー、金属の表面エネルギー、酸化物／金属界面の界面エネルギー、および金属フィラー層による堆積表面の濡れ性によって決まる。したがって、連続金属層を得るための実施可能な厚さの範囲は、金属Ｍと酸化物の両方によって決まる。
【００８２】
さらに別の場合では、磁気層の厚さをわずかに増大させると、上述の小塊が互いに接触するところまで部分表面被覆性を高めることが可能になり、それによって、所望の磁気特性を得ることが可能になる。
【００８３】
所与の基材Ｍに対して、磁気層の厚さを変更することができ、あるいは、この磁性材料に、金属の表面エネルギーを低減させて酸化物／金属界面の界面エネルギーを改善することによって基板上の濡れ性を改善できる元素を加えることで、所望の磁気特性を復活させることができる。一般的な製造方法の１つを用いるとすれば、この材料は、厚さが１〜５ｎｍ、一般に１．５ｎｍのコバルトなどの磁性金属である。
【００８４】
これは、図５に示された事例であり、この図は、（基板／Ｃｏ  １．５ｎｍ／Ｐｔ  ３．０ｎｍ）型の積層について、ホール抵抗の変化を層面に対し垂直に印加された外部磁界の関数として示すこの場合には、ホール抵抗の変化は、約８ｋＯｅの強度を有する外部磁界の方向にコバルト層の磁化をそろえることが可能であるので、図１の変化と一致する。
【００８５】
式（２）を念頭におくと、この場合には、無視できない垂直異方性寄与ＨＳ＝４πＭｓ−ＨＫ＝１８−８＝１０ｋＯｅがあることが明らかである。ただしこの式では、コバルトの層の磁化を１４３０ｕｅｍ／ｃｍ３と想定している。
【００８６】
特に垂直磁気異方性に関して、デバイスの磁気特性をその目的の用途（磁界センサ、メモリデバイス、または論理ゲート）に適合させ、改善された性能を得るために、コバルト層を可変濃度のＣｏｘＦｅ１−ｘ合金で、またはＣｏｘＮｉｙＦｅ１００−ｘ−ｙ三元合金で置き換え、あるいはホウ素、シリコン、リンおよび／または炭素など他の非磁性元素を有する１つまたは複数のこれら磁性材料の結晶化された合金、または非晶質の合金で置き換えることができる。また、磁性材料および非磁性材料を含む合金または多層を使用することもできる。
【００８７】
図６は、本発明の第２の実施形態の概略図である。
【００８８】
上述の基板上に、好ましくは酸化アルミニウムでできた層Ｏを堆積させる。層の厚さは０．３〜５ｎｍであるが、後の方の数字はあまり重要ではない。この層は一般に、例えば酸化されているアルミニウムなどの堆積金属から成る。しかし、アルミニウムは、酸素と結合して高品質の酸化物を薄い層に形成できる他の任意の元素、すなわち例を挙げると、マグネシウム、ルテニウム、シリコン、タンタル、クロム、ジルコニウム、チタン、ハフニウム、バナジウム、コバルト、ニッケル、鉄、銅、タングステン、ならびに、より一般的には、安定した酸化物を形成できる任意の材料または合金で置き換えることができる。また、これらの材料から成る合金または多層は、いくつか特定の実施形態で基本酸化物層として使用することもできる。
【００８９】
プラズマ酸化法を使用する代わりに、堆積チャンバ内部の雰囲気中に特定量の酸素が存在する状態で、上記元素の反応性スパッタリングという既知の技法を使用することによって、または自然酸化法を使用することによって、あるいは複合ＭＯｘターゲット材料の高周波スパッタリングにより酸化物を直接堆積させることによって、酸化物を生成することも可能である。ここでＭは上述の金属の１つを示し、Ｏｘは酸素を示す。
【００９０】
酸化ではなく窒化または水素化を行うことによっても、同様の結果が得られる。
【００９１】
次に、この酸化物、水素化物または窒化物の第１の層Ｏの上に、例えばコバルトである磁気層Ｍを堆積させ、次いで、該当する場合には、図３に関連して説明した本発明の第１の実施形態で示された、例えば白金である最後の非強磁性体金属層Ｍ’を堆積させる。
【００９２】
この第２の実施形態が図７に示されている。その積層は、酸化シリコン基板上に、堆積後に酸素雰囲気にさらされる０．６ｎｍ厚のアルミニウム層、次に、３ｎｍ厚の白金層上に設けた１．５ｎｍのコバルト層を含む。ホール抵抗の変化は、層面に対し垂直に印加される外部磁界の関数として測定する。
【００９３】
図５の場合のように、ホール抵抗の変化は、約８ｋＯｅの強度を有する外部磁界の方向にコバルト層の磁化をそろえることが可能であるので、図１の変化と一致する。したがって、無視できない垂直異方性寄与が存在することも明らかである。
【００９４】
図８および図９は、本発明による第３および第４の実施形態の概略図である。
【００９５】
この場合には、第１および第２の実施形態で使用されている上部の非強磁性体金属層Ｍ’は、酸化物層Ｏで置き換えられている。これらの実施形態で興味を引き付ける主な点は、層面に平行な方向に注入された電流はどれもすべて磁気層にだけ流れることである。したがって、このことにより例えば、この電流がホール電圧を測定するために使用される場合、あるいはこの電流が、デバイスの磁気状態を操作して、例えば米国特許第６９２００６２号に記載のように磁区壁を移動させるために使用される場合、デバイスの効率が著しく改善する。
【００９６】
これら最後の２つの実施形態では、第２の酸化物層の性質、化学的組成、厚さおよび製造方法は、基板または第１の酸化物層のものと必ずしも同じである必要はない。
【００９７】
図１０に概略的に示された第５の実施形態では、ここではコバルトでできている、対象とする層Ｍを、ＩｒＭｎ、ＰｔＭｎ、ＦｅＭｎまたはＮｉＭｎの合金などの、前記層Ｍとの交換異方性結合を誘導することが知られている反強磁性材料Ｍ’の層と接触させることが可能である。
【００９８】
図１１に概略的に示された第６の実施形態では、例えば白金である、０．１〜１ｎｍの厚さを有する非磁性金属層を前記層Ｍと、前記層Ｍとの交換結合を誘導することが知られている前記材料との間に挿入することも可能である。
【００９９】
上記の実施形態のどれについても、連続する層、またはそのような層の一部を、周囲温度と異なる温度に保持されている基板上に堆積させることが可能である。外部磁界の存在下で材料を堆積させることもまた有効なことがある。
【０１００】
さらに、堆積段階を完了すると、こうして得られたアセンブリに、デバイスの構造および／または電気輸送特性および／または磁気特性を改変するために、希薄な雰囲気中で、あるいは特定のガスまたは、例えば酸素、水素もしくは窒素など異なるガスの混合物の存在下で、外部磁界が存在する、または無い状態において、熱処理を長時間または短時間施すことができる。
【０１０１】
このような堆積後の熱処理の効果は、第１の実施形態を用いた図１２、ならびに第２の実施形態を用いた図１３、１４および１５に示されている。これらの場合には、図３および図６に概略的に示された積層は、堆積後に、希薄にした１０−６ｍｂａｒの雰囲気中で３０分間、２０℃〜４００℃のある温度に保持され、次いで、その磁気特性を再度測定する前に周囲温度まで冷却された。
【０１０２】
図１２は、基板／Ｍ／Ｍ’型（第１の実施形態）の積層に対応し、ここで基板は、５００ｎｍのシリコン酸化物で覆われたシリコンで構成され、Ｍは、３ｎｍ厚の白金層Ｍ’で覆われた厚さ１．５ｎｍのコバルト層を表す。
【０１０３】
まず、様々な熱処理の後にホール抵抗の振幅の相当な増加があることが図で明らかである。実際、この振幅は、積層の堆積直後に測定された振幅と比較して、４００℃の温度での熱処理後では２倍に増加する。
【０１０４】
さらに、垂直飽和磁界ＨＫ（式（２）参照）は、それが４００℃の熱処理後に負になるまで、アニーリング温度が上昇するにつれ徐々に減少する（コバルト層の磁化は、その後自発的に層面に垂直になる）。中間のアニーリング温度では、曲線Ｒ（Ｈ）の勾配が非常に高い値に達することができ、そのためこの積層を磁界センサとして使用することが可能になる。
【０１０５】
図１３、１４および１５は、図６に示された第２の実施形態に対応し、ホール抵抗の変化を層面に対し垂直に印加された磁界の関数として、使用された様々な種類の酸化物について、様々な温度のアニーリング後で示す。図１３は、引き続き酸素雰囲気にさらされた０．６ｎｍ厚のアルミニウム層に対応する。図１４は、プラズマ処理によって酸化された１．６ｎｍのアルミニウム層に対応し、図１５は、引き続き酸素雰囲気にさらされた１．４ｎｍのマグネシウム層に対応する。
【０１０６】
これら３つの場合では、適切な熱処理により、印加磁界なしで層面に垂直な方向にコバルト層の磁化を安定化させることが可能になる。
【０１０７】
次に、第２、第５または第６の実施形態で、図６、１０または１１で概略的に示された積層のうちの層Ｏの前に、やはり層面に垂直な磁化を有する第１の磁気層を堆積させる場合では、これにより、層面に垂直な磁化を有する磁気トンネル結合型の構造が作製される。
【０１０８】
したがって、ホール抵抗を最大にし、かつ／または目的の用途に応じて外部磁界（すなわちその抗磁界）に対する磁化安定性を調節するために、このタイプの材料の磁気特性を必要に応じて熱処理によって改変することが完全に可能になる。これらの熱処理にはまた、その後のどんな温度変動に対しても磁気素子を構造的にはるかに安定にするという利点もある。
【０１０９】
このパラメータ（図２に関連して定義した抗磁界）はまた、図１３、１４および１５に示された堆積後熱処理の温度を変更することによってだけではなく、積層の構成（層の厚さ、強磁性体材料の性質、第２の層Ｏ’の有無）を変更することによっても、堆積条件（速度、温度、磁界）を変更することによっても、あるいは異なる技法または酸化条件（酸素圧、酸化時間、プラズマ電力など）を用いることによっても調整できることをもう一度想起されたい。
【０１１０】
本発明はまた、上記による磁気素子を製造する方法にも関連する。この方法は以下のように定義される。この説明は、特許請求の範囲を網羅的にするものではない。
【０１１１】
ここで説明する各積層の様々な層は、５００ｎｍの熱酸化シリコンで覆われたシリコン基板上に、０．１ｎｍ／ｓ程度の堆積速度でカソードスパッタリングによって堆積される。
【０１１２】
酸化層、水素化層または窒化層は、まず、対応する材料の層を堆積させ、次に、この層のプラズマ酸化、プラズマ水素化またはプラズマ窒化を１０Ｗ程度のプラズマ電力で、３×１０−３ｍｂａｒの酸素、水素または窒素の圧力において数秒から数分間実施することによって生成される。
【０１１３】
まず、例えば、０．３〜５ｎｍ程度の厚さを有するアルミニウムの層を堆積させる。次に、試料を例えば、圧力、電力および時間が明確に規定された条件のもとで酸素プラズマにかける。これにより、金属アルミニウムを酸化アルミニウムに変換することが可能になる。
【０１１４】
このアルミナ層は電気的に絶縁性であるので、その厚さは、他の金属層の厚さよりも重要度がはるかに低いことが明らかである。これはしかし、対象とする金属の酸化物（または水素化物、または窒化物）が導電性である場合には当てはまらない。絶縁層の場合には、その厚さの決定は、表面粗さが層の厚さと共に増大し、それによって後続の層の成長品質に悪影響を及ぼしうる層の成長特性と、全体厚さによって変わることがありうる酸化機構との両方に依存する。以下の例は、１．６ｎｍのアルミニウムの厚さに関する。この厚さは、その金属層が酸化された後のアルミナの２ｎｍにほぼ相当する。
【０１１５】
第１の層Ｏを堆積させるこの第１の段階は、実際の基板（酸化物または窒化物をベースとする基板）が第１の層Ｏを構成している場合には省略してもよい。
【０１１６】
次に、一般に薄いコバルト層を堆積させる。下記の例では、コバルト層の厚さは１．５ｎｍと指定された。厚さを比較的薄く選択するとまた、この層の抵抗を、より厚い層の抵抗と比較して低下させすぎないようにもできる。
【０１１７】
逆に、この厚さを過度に減少させると、この層の固有の磁化を減少させる、またはその磁気秩序温度をかなり低減させる可能性がある。どちらの場合も、このことが、磁気素子の動作温度で、つまり周囲温度の近くでこの層の効果的な磁化を低減させる結果になる。式（１）によれば、このことがホール抵抗の低下をもたらし、したがって、デバイスからの出力信号が小さくなる。本発明で説明する別の種類の用途では、磁気層の厚さを５ｎｍまで増加させることができる。
【０１１８】
この酸化物／磁性金属、または水素化物／磁性金属、または窒化物／磁性金属の二層は、非強磁性体金属の層で上部を覆うことが場合により可能であり、その目的は、こうして作製された構造全体をその後の自然酸化に対して保護すること、または電流が流れやすくすること、またはさらに磁気層との磁気交換結合を誘導することでもある。
【０１１９】
この酸化物／磁性金属、または水素化物／磁性金属、または窒化物／磁性金属の二層は、上述の技法の１つを用いて製造された酸化物層、水素化物層または窒化物層で上部を覆うことが場合により可能であり、こうして作製された構造全体をその後の自然酸化に対して保護することができるようになり、上述の場合とは異なり、それによって積層の電気抵抗を低下させることはない。
【０１２０】
最後に、積層の堆積中または堆積後に熱処理または磁気処理を実行することが可能である。
【０１２１】
「熱処理」という用語は、こうして用意された材料を、それが堆積された温度よりも高い温度で、希薄な雰囲気中あるいは特定のガスまたは、例えば酸素、水素もしくは窒素などの異なるガスの混合物の存在下で、長時間または短時間さらすことを意味する。
【０１２２】
「磁気処理」という用語は、慎重に選ばれた強度および方向を有する磁界を、積層を構成する様々な層を堆積させるための１つまたは複数の段階中に、または上記の各熱処理段階の１つの間にわたり印加することを意味する。
【０１２３】
このような熱処理および／または磁気処理の目的は、できるだけ磁気層を乱し、かつ／またはその界面に合金を形成することによって、積層の縦方向抵抗を増加させることである。これらの処理はまた、層の化学的または結晶学的構造を改変し、結果として、こうして作製された積層の磁気特性を改変することを目的とすることもある。
【図１】
2011525300.tif 000003
【図２】
2011525300.tif 000004
【図３】
2011525300.tif 000005
【図４】
2011525300.tif 000006
【図５】
2011525300.tif 000007
【図６】
2011525300.tif 000008
【図７】
2011525300.tif 000009
【図８】
2011525300.tif 000010
【図９】
2011525300.tif 000011
【図１０】
2011525300.tif 000012
【図１１】
2011525300.tif 000013
【図１２】
2011525300.tif 000014
【図１３】
2011525300.tif 000015
【図１４】
2011525300.tif 000016
【図１５】
2011525300.tif 000017
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
有効消磁磁界または面外磁化が低減された３層磁気素子であって、基板上に、酸化物、水素化物または窒化物の第１の層Ｏを含み、その上に金属磁気層Ｍが設けられ、前記金属磁気層Ｍの上に酸化物、水素化物または窒化物の第２の層Ｏ’、あるいは非強磁性体金属層Ｍ’が設けられた３層磁気素子において、
層Ｍが連続しており、１〜５ｎｍの厚さを有すること、および
周囲温度以上のある温度範囲で、層Ｍの有効消磁磁界を低減できる、または層Ｍの磁化を前記層面に対しほぼ垂直に向けることができる、界面Ｏ／ＭおよびＭ／Ｏ’の層面に垂直な界面磁気異方性があることを特徴とする、３層磁気素子。
【請求項２】
前記磁気金属層Ｍが、磁性材料、磁性合金、または交互になっている一連の非磁性材料と磁性材料で形成された多層から成り、前記磁性材料がＦｅ、Ｎｉ、Ｃｏまたはこれらの合金を含む群から選択されること、ならびに
前記酸化物、水素化物または窒化物の層ＯおよびＯ’が少なくとも０．３ｎｍの厚さを有し、Ａｌ、Ｍｇ、Ｒｕ、Ｔａ、Ｃｒ、Ｚｒ、Ｈｆ、Ｔｉ、Ｖ、Ｓｉ、Ｃｕ、Ｗ、Ｃｏ、Ｎｉ、Ｆｅ、またはこれらの合金と、より一般的には、安定した酸化物、水素化物または窒化物を形成できる任意の材料または合金とを含む群から選択された元素をベースとすることを特徴とする、請求項１に記載の３層磁気素子。
【請求項３】
前記基板が、１〜５００ｎｍの深度まで熱的にまたは自然に酸化または窒化されたシリコンで被覆されたシリコンでできていることを特徴とする、請求項１または２に記載の３層磁気素子。
【請求項４】
前記基板が透明材料、特にガラスまたは酸化マグネシウムでできていることを特徴とする、請求項１または２に記載の３層磁気素子。
【請求項５】
前記基板が第１の層Ｏとして機能することを特徴とする、請求項１または２に記載の３層磁気素子。
【請求項６】
層Ｍが、追加の非磁性金属ＰｄまたはＰｔを含有する、あるいはＳｉ、Ｃ、Ｂ、Ｐを含む群から選択された元素を含有することを特徴とする、請求項１から５のいずれか一項に記載の３層磁気素子。
【請求項７】
層ＯとＯ’が同一の非磁性金属でできていることを特徴とする、請求項１または２に記載の３層磁気素子。
【請求項８】
層ＯとＯ’が同一の厚さを有することを特徴とする、請求項１または２に記載の３層磁気素子。
【請求項９】
層ＯとＯ’の厚さが異なることを特徴とする、請求項１または２に記載の３層磁気素子。
【請求項１０】
前記金属磁気層Ｍが１〜５ｎｍの厚さを有し、
層ＯおよびＯ’が０．３〜５ｎｍの厚さを有することを特徴とする、請求項５から９のいずれか一項に記載の３層磁気素子。
【請求項１１】
層ＯとＯ’の化学組成が異なることを特徴とする、請求項１から１０のいずれか一項に記載の３層磁気素子。
【請求項１２】
層ＯおよびＯ’の少なくとも一方自体が、酸化物、水素化物または窒化物でできた複数の層から成ることを特徴とする、請求項１から１１のいずれか一項に記載の３層磁気素子。
【請求項１３】
非強磁性体層Ｍ’が、磁気層Ｍとの交換異方性結合を誘導することが知られている反強磁性材料、例えばＦｅＭｎ、ＩｒＭｎ、ＰｔＭｎ、ＮｉＭｎでできていることを特徴とする、請求項１から１２のいずれか一項に記載の３層磁気素子。
【請求項１４】
０．１〜１ｎｍの厚さを有する非磁性金属層が、層Ｍと、前記層Ｍとの交換異方性結合を誘導することが知られている層Ｍ’との間に挿入されていることを特徴とする、請求項１３に記載の３層磁気素子。
【請求項１５】
低減された有効消磁磁界、または前記層面にほぼ垂直に向けられた磁化のいずれかを有する第１の磁気層の上部に、前記素子自体が堆積されていることを特徴とする、請求項１から１４のいずれか一項に記載の３層磁気素子。
【請求項１６】
横方向寸法が１μｍ未満であることを特徴とする、請求項１から１５のいずれか一項に記載の３層磁気素子。
【請求項１７】
３層磁気素子を作製する方法であって、
あらかじめ酸化または窒化されている電気絶縁面上に磁気層Ｍを堆積させる段階と、
カソードスパッタリングによって前記層Ｍ上に層Ｏを堆積させ、次に、この層Ｏに酸化、窒化または水素化の工程を施す、あるいは前記層Ｍ上に非強磁性体層Ｍ’を堆積させる段階とを含むことを特徴とする方法。
【請求項１８】
その消磁磁界をほとんど相殺する垂直異方性磁界を有する、請求項１から１６のいずれか一項に記載の３層磁気素子で構成されていることを特徴とする磁界センサ。
【請求項１９】
前記磁気層の磁化が、外部磁界が無い状態で層面に垂直である請求項１から１６のいずれか一項に記載の３層磁気素子で構成されていることを特徴とする磁気メモリ。
【請求項２０】
前記磁気層の磁化が上方と下方に交互に向く磁区の形で層面に垂直である請求項１から１６のいずれか一項に記載の３層磁気素子で構成されていることを特徴とする磁気メモリ。
【請求項２１】
前記磁気層の磁化が、外部磁界が無い状態で層面に垂直である請求項１から１６のいずれか一項に記載の３層磁気素子で構成されていることを特徴とする磁気論理ゲート。
【請求項２２】
前記磁気素子の前記磁気層の磁化の向きが、前記層面に平行な方向に電流を注入して異常ホール効果を測定することによって検出されることを特徴とする、請求項１８から２１のいずれか一項に記載の磁界センサ、磁気メモリまたは磁気論理ゲートを使用する方法。
【請求項２３】
前記磁気素子の前記磁気層の磁化の向きが、カー効果またはファラデー磁気光学効果を測定することによって検出されることを特徴とする、請求項１８から２１のいずれか一項に記載の磁界センサ、磁気メモリまたは磁気論理ゲートを使用する方法。
【請求項２４】
前記磁気素子の前記磁気層の磁化の向きが、前記層面にほぼ垂直の方向に電流を注入して磁気抵抗を測定することによって検出されることを特徴とする、請求項１８から２１のいずれか一項に記載の磁界センサ、磁気メモリまたは磁気論理ゲートを使用する方法。
【請求項２５】
前記磁気素子の前記磁気層の磁化の向きが、前記磁気素子に近接して置かれた磁気抵抗センサの磁気抵抗を測定することによって検出されることを特徴とする、請求項１８から２１のいずれか一項に記載の磁気メモリまたは磁気論理ゲートを使用する方法。
【国際調査報告】
2011525300.tif 000018
2011525300.tif 000019
2011525300.tif 000020
2011525300.tif 000021
2011525300.tif 000022
2011525300.tif 000023